(57)【要約】  本発明は、ポリエステルポリオール（Ａ）とポリエーテルポリオール（Ｂ）とイソシアネート（Ｃ）を反応させて得られるイソシアネート基を有するウレタンプレポリマー（ｉ）、及びアクリルポリマー（ｉｉ）を含有する反応性ホットメルト接着剤組成物に関する。【特許請求の範囲】
【請求項１】
ポリエステルポリオール（Ａ）とポリエーテルポリオール（Ｂ）とイソシアネート（Ｃ）を反応させて得られるイソシアネート基を有するウレタンプレポリマー（ｉ）、及びアクリルポリマー（ｉｉ）を含有する、反応性ホットメルト接着剤組成物。
【請求項２】
ポリエステルポリオール（Ａ）が、結晶性ポリエステルポリオール（Ａ−１）と非晶性ポリエステルポリオール（Ａ−２）からなる、請求項１に記載の反応性ホットメルト接着剤組成物。
【請求項３】
非晶性ポリエステルポリオール（Ａ−２）が芳香環を有するものである、請求項２に記載の反応性ホットメルト接着剤組成物。
【請求項４】
アクリルポリマー（ｉｉ）が、芳香環を有するものである、請求項１〜３のいずれか一項に記載の反応性ホットメルト接着剤組成物。
【請求項５】
アクリルポリマー（ｉｉ）のガラス転移温度が０℃以下である、請求項１〜４のいずれか一項に記載の反応性ホットメルト接着剤組成物。
【請求項６】
アクリルポリマー（ｉｉ）の重量平均分子量が１５０，０００以上である、請求項１〜５のいずれか一項に記載の反応性ホットメルト接着剤組成物。
【請求項７】
アクリルポリマー（ｉｉ）の量が、ウレタンプレポリマー（ｉ）１００質量部に対して１０〜５０質量部である、請求項１〜６のいずれか一項に記載の反応性ホットメルト接着剤組成物。
【請求項８】
請求項１〜７のいずれか一項に記載のホットメルト接着剤組成物の接着後１分経過時の接着強度が、１５Ｎ／２５ｍｍ以上である、反応性ホットメルト接着剤。
【発明の詳細な説明】
【技術分野】
【０００１】
本発明は、反応性ホットメルト接着剤組成物に関するもので、良好な塗布作業性と優れた初期接着強度を有する反応性ホットメルト接着剤組成物に関する。
【背景技術】
【０００２】
ホットメルト型接着剤は無溶剤型の接着剤であるため、環境及び人体への負荷が少なく、また短時間接着が可能なので生産性向上に適した接着剤である。ホットメルト型接着剤は、主成分が熱可塑性樹脂又は反応性樹脂の２つに大別できる。主成分を熱可塑性樹脂としたホットメルト接着剤は、主にＥＶＡ（エチレン酢酸ビニル共重合体）が利用され、いわゆる、ホットメルト接着剤と呼ばれている。【０００３】
一方、主成分を反応性樹脂としたホットメルト接着剤は、主にイソシアネート基末端のウレタンプレポリマーが利用され、反応性ホットメルト接着剤と呼ばれている。反応性ホットメルト接着剤は、接着後、接着剤自体の冷却固化により、短時間である程度の接着強度を発現する。その後、ウレタンプレポリマーの末端イソシアネート基が空気中又は被着体表面の水分と反応することにより高分子量化、架橋を生じることにより接着剤層を形成して耐熱性が発現することにより、加熱時でも良好な接着強さ（接着強度）を示す。【０００４】
しかし、反応性ホットメルト接着剤による接着は、塗布直後は高分子量化、架橋が瞬時に起こらないために基材への初期接着強度が不十分な場合がある。この対応として、反応性ホットメルト接着剤に熱可塑性樹脂を配合することで初期接着強度を向上させる方法がある。例えば、特許文献１には、イソシアネートと高分子量アクリルポリマーからなるポリウレタンホットメルト接着剤組成物が開示されている。また、特許文献２には、ポリエーテルポリオール、結晶性ポリエステルポリオール、非晶性ポリエステルポリオール及びアクリルポリオールからなるポリオールとポリイソシアネートを反応させて得られるイソシアネート基を有するウレタンプレポリマーに所定の硬化触媒を含有した反応性ホットメルト接着剤組成物が開示されている。
【先行技術文献】
【特許文献】
【０００５】
【特許文献１】特表２００８−５００４０６号公報
【特許文献２】特許第５３６０５１６号公報
【発明の概要】
【発明が解決しようとする課題】
【０００６】
さらに、近年、製品の意匠性と生産性の向上が求められおり、反応性ホットメルト接着剤にも初期接着強度に対する要求特性も高まってきている。【０００７】
そこで、良好な塗布作業性と優れた初期接着強度を有する反応性ホットメルト接着剤が望まれており、その開発が急務となっている。
【課題を解決するための手段】
【０００８】
本発明者等は、前記課題を解決すべく研究を進める中で、イソシアネート基を有するウレタンプレポリマーとアクリルポリマーのブレンド等に着目し、鋭意研究を進め、本発明を完成するに至った。【０００９】
すなわち、本発明は、（１）ポリエステルポリオール（Ａ）とポリエーテルポリオール（Ｂ）（以下、（Ａ）と（Ｂ）をまとめてポリオールと表記することもある。）とイソシアネート（Ｃ）を反応させて得られるイソシアネート基を有するウレタンプレポリマー（ｉ）（以下、ウレタンプレポリマーと略すこともある。）、及びアクリルポリマー（ｉｉ）を含有する反応性ホットメルト樹脂組成物を提供するものである。
（２）ポリエステルポリオール（Ａ）が結晶性ポリエステルポリオール（Ａ−１）と非晶性ポリエステルポリオール（Ａ−２）からなる（１）に記載の反応性ホットメルト接着剤組成物である。
（３）非晶性ポリエステルポリオール（Ａ−２）が芳香環を有するものである（２）に記載の反応性ホットメルト接着剤組成物である。
（４）アクリルポリマー（ｉｉ）が、芳香環を有するものである（１）〜（３）のいずれかに記載の反応性ホットメルト接着剤組成物である。
（５）アクリルポリマー（ｉｉ）のガラス転移温度が０℃以下である（１）〜（４）のいずれかに記載の反応性ホットメルト接着剤組成物である。
（６）アクリルポリマー（ｉｉ）の重量平均分子量が１５０，０００以上である（１）〜（５）のいずれかに記載の反応性ホットメルト接着剤組成物である。
（７）アクリルポリマー（ｉｉ）の量が、ウレタンプレポリマー（ｉ）１００質量部に対して１０〜５０質量部である（１）〜（６）のいずれかに記載の反応性ホットメルト接着剤組成物。
（８）（１）〜（７）のいずれかに記載の反応性ホットメルト接着剤組成物の接着後１分経過時の接着強度が、１５Ｎ／２５ｍｍ以上である反応性ホットメルト接着剤。
【発明の効果】
【００１０】
本発明により、良好な塗布作業性と優れた初期接着強度を得られる反応性ホットメルト接着剤組成物を提供することが可能になる。
【発明を実施するための形態】
【００１１】
以下、本発明の実施形態について詳細に説明する。ただし、本発明は以下の実施形態に何ら限定されるものではない。
【００１２】
本発明の反応性ホットメルト接着剤組成物（以下、接着剤組成物と略す場合もある。）は、ポリエステルポリオール（Ａ）とポリエーテルポリオール（Ｂ）とイソシアネート（Ｃ）を反応させて得られるイソシアネート基を有するウレタンプレポリマー（ｉ）、及びアクリルポリマー（ｉｉ）を含有する反応性ホットメルト接着剤組成物である。一般的に、反応性ホットメルト接着剤組成物とは、化学反応により高分子量化し、接着性等を発現するものである。
【００１３】
本実施形態に係るポリエステルポリオール（Ａ）とは、例えば、水酸基を有する化合物と多塩基酸との反応生成物を用いることができ、本発明の反応性ホットメルト接着剤を得ることができれば、特に制限することなく使用できる。
【００１４】
なお、水酸基を有する化合物としては、例えば、エチレングリコール、プロピレングリコール、ブタンジオール、ペンタンジオール、ヘキサンジオール、ヘプタンジオール、オクタンジオール、ノナンジオール、デカンジオール、トリメチロールプロパン、トリメチロールエタン、グリセリン、ネオペンチルグリコール、ヘキサメチレングリコール、グリセリン、トリメチロールプロパン、ビスフェノールＡ、ビスフェノールＦ等を用いることができる。これらの化合物は単独で用いても、２種以上を併用してもよい。
【００１５】
また、多塩基酸としては、例えば、シュウ酸、マロン酸、コハク酸、アジピン酸、セバシン酸、アゼライン酸、グルタル酸、ピメリン酸、スベリン酸、ダイマー酸、ウンデカンジカルボン酸、フタル酸、無水フタル酸、イソフタル酸、テレフタル酸等を用いることができる。これらの化合物は単独で用いても、２種以上を併用してもよい。
【００１６】
次に、本実施形態に係るポリエステルポリオール（Ａ）は、結晶性ポリエステルポリール（Ａ−１）と非晶性ポリエステルポリオール（Ａ−２）とからなることが好ましい。これにより、反応性ホットメルト接着剤組成物の初期接着強度と塗布作業性をより一層良好にすることができる。
なお、結晶性ポリエステルポリオール（Ａ−１）とは、一般的に結晶性ポリエステルポリオールとされるものを指し、非晶性ポリエステルポリオール（Ａ−２）は、一般に非晶性ポリエステルポリオールとされるものを指す。
【００１７】
本明細書において、初期接着強度とは、反応性ホットメルト接着剤を用いて被接着体同士を接着した後、１分経過時に測定される接着強度をいう。接着強度を測定する試験片を作製する際には、接着剤を塗布した被接着体同士を接着させても、接着剤を塗布した被接着体と接着剤が塗布されていない被接着体を接着してもよい。接着後１分経過時の接着強度が１５Ｎ／２５ｍｍ以上であると、被接着体を接着後に被接着体のズレ及び剥がれを抑制できるので好適である。
また、塗布作業性とは、反応性ホットメルト接着剤を塗布した際に、接着剤組成物が被接着体表面に凹凸無く滑らかに塗布できることの評価である。
【００１８】
本実施形態に係る非晶性ポリエステルポリオール（Ａ−２）及びアクリルポリマー（ｉｉ）は、芳香環を有することが好ましい。非晶性ポリエステルポリオール（Ａ−２）及びアクリルポリマー（ｉｉ）が共に芳香環を有することで、イソシアネート基を含有するウレタプレポリマー（ｉ）とアクリルポリマー（ｉｉ）の相溶性が良好となり、塗布作業性と初期接着強度が良好となる。
なお、芳香環を有する非晶性ポリエステルポリオール（Ａ−２）とは、前記水酸基を有する化合物と前記多塩基酸のうち芳香環を有する化合物に由来した化学構造を有するポリエステルポリオールであり、芳香環を有するアクリルポリマー（ｉｉ）と類似の化学構造を有することから、相溶性が良好となる。
【００１９】
本実施形態に係るポリエーテルポリオール（Ｂ）は、イソシアネート基を含有するウレタンプレポリマー（ｉ）に良好な塗布作業性を付与することができ、さらに、反応性ホットメルト接着剤組成物の硬化被膜に柔軟性を与える。本実施形態に係るポリエーテルポリオール（Ｂ）としては、例えば、ポリエチレングリコール、ポリプロピレングリコール、ポリブチレングリコール、ポリテトラメチレングリコール、ポリオキシエチレンビスフェノールＡエーテル等を用いることができる。
【００２０】
本実施形態に係るイソシアネート（Ｃ）としては、ジイソシアネートを用いることが好ましく、例えば、ジフェニルメタンジイソシアネート、ポリメチレンポリフェニルポリイソシアネート、カルボジイミド変性ジフェニルメタンジイソシアネート、フェニレンジイソシアネート、トリレンジイソシアネート、ナフタレンジイソシアネート等の芳香族ポリイソシアネート、ヘキサメチレンジイソシアネート、リジンジイソシアネート、シクロヘキサンジイソシアネート、イソホロンジイソシアネート、ジシクロヘキシルメタンジイソシアネート、キシリレンジイソシアネート、テトラメチルキシリレンジイソシアネート等の脂肪族又は脂環族ポリイソシアネートを用いることができる。これらの中でも、反応性及び接着性を良好にできることから、ジフェニルメタンジイソシアネートが好適である。
【００２１】
イソシアネート基を有するウレタンプレポリマー（ｉ）の製造方法は、特に制限は無い。イソシアネート基を有するウレタンプレポリマー（ｉ）は、例えば、ポリエステルポリオール（Ａ）とポリエーテルポリオール（Ｂ）の混合物にイソシアネート（Ｃ）を混合して製造しても、ポリエステルポリオール（Ａ）とイソシアネート（Ｃ）の混合物とポリエーテルポリオール（Ｂ）とイソシアネート（Ｃ）の混合物同士を混ぜて製造してもよい。
【００２２】
また、イソシアネート基を有するウレタンプレポリマー（ｉ）を合成する場合の、イソシアネート化合物とポリオールとの混合割合は、イソシアネート化合物のイソシアネート基（ＮＣＯ）当量／ポリオールの水酸基（ＯＨ）当量が好ましくは１．６〜３．０であり、より好ましくは１．８〜２．５の範囲である。ＮＣＯ／ＯＨ比が１．６以上であれば、得られるウレタンプレポリマー（ｉ）は適度な粘度となり作業性も良好である。一方、ＮＣＯ／ＯＨ比が３．０以内であれば湿気硬化反応の際の発泡を抑制でき、接着性も良好である。
【００２３】
本実施形態に係るアクリルポリマー（ｉｉ）は、（メタ）アクリル化合物を含む重合性モノマーを重合して得られるものであり、反応性ホットメルト接着剤の初期強度を向上するために必須成分である。なお、本明細書中、（メタ）アクリル化合物とは、アクリル化合物及びそれに対応するメタクリル化合物の少なくとも一方を意味する。（メタ）アクリレート等の他の類似の表現においても同様である。
【００２４】
重合性モノマーとしては、例えば、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、ネオペンチル（メタ）アクリレート、２−エチルへキシル（メタ）アクリレート、オクチル（メタ）アクリレート、ステアリル（メタ）アクリレート、イソステアリル（メタ）アクリレート、セチル（メタ）アクリレート、ラウリル（メタ）アクリレート等の（メタ）アクリル酸アルキルエステル；２，２，２−トリフルオロエチルメタ）アクリレート、２，２，３，３−テトラフルオロプロピル（メタ）アクリレート、１Ｈ，１Ｈ，５Ｈ−オクタフルオロペンチル（メタ）アクリレート、２−（パーフルオロオクチル）エチル（メタ）アクリレート等のフッ素原子を有する（メタ）アクリル化合物；イソボルニル（メタ）アクリレート、シクロヘキシル（メタ）アクリレート、シジクロペンタニル（メタ）アクリレート、ジシクロペンテニルオキシエチル（メタ）アクリレート等の脂環構造を有する（メタ）アクリル化合物；ポリエチレングリコールモノ（メタ）アクリレート、メトキシエチル（メタ）アクリレート、メトキシブチル（メタ）アクリレート、メトキシトリエチレングリコール（メタ）アクリレート、メトキシポリエチレングリコール（メタ）アクリレート等のエーテル基を有する（メタ）アクリル化合物；ベンジル（メタ）アクリレート、フェノキシ（ジ）エチル（メタ）アクリレート等の芳香環を有する（メタ）アクリル化合物；（メタ）アクリル酸、２−エチル−２−メチル−［１，３］−ジオキソラン−４−イル−メチル（メタ）アクリレート、ジメチルアミノエチル（メタ）アクリレート、グリシジルメタクリレート、スチレン、アクリロニトリル、シアノ（メタ）アクリレートなどを用いることができる。これらの重合性モノマーは、単独で用いても２種以上を併用してもよい。
【００２５】
アクリルポリマー（ｉｉ）の製造方法は、特に制限は無いが、例えば、溶液重合、懸濁重合、塊状重合等を用いてアクリルポリマー（ｉｉ）を製造することができる。
【００２６】
アクリルポリマー（ｉｉ）のガラス転移温度は、０℃以下が好ましく、−４０〜０℃の範囲がより好ましく、−３０〜０℃の範囲が更に好ましい。ガラス転移温度が０℃以下であれば、アクリルポリマーは常温で流動性があるため、反応性ホットメルト接着剤の塗布作業性、初期接着強度、硬化後の柔軟性が良好になる。
【００２７】
アクリルポリマー（ｉｉ）のガラス転移温度（Ｔｇ）は、以下に示した式でアクリルポリマーの理論Ｔｇ算出式を用いて計算より求めることができる。なお、温度は絶対温度を使用し、式で得られた値を摂氏温度に換算し、アクリルポリマー（ｉｉ）のガラス転移温度（Ｔｇ）とする。また、ガラス転移温度（Ｔｇｉ）は文献値を用いることができ、ホモポリマーのガラス転移温度（Ｔｇｉ）の文献値としては、例えば、「ポリマーハンドブック」Ａ  ＷＩＬＥＹ  ＩＮＴＥＲＳＣＩＥＮＣＥ  ＰＵＢＬＩＣＡＴＩＯＮ、「ラジカル重合ハンドブック」ＮＴＳに掲載されている。
１／Ｔｇ＝Σ（Ｗｉ／Ｔｇｉ）・・・（１）
ここで、Ｗｉはポリマーを構成するモノマーｉの質量分率、Ｔｇｉはポリマーを構成するモノマーｉのホモポリマーのガラス転移温度を示す。
【００２８】
アクリルポリマー（ｉｉ）の重量平均分子量（Ｍｗ）は、１５０，０００以上が好ましく、１５０，０００〜６００，０００の範囲がより好ましく、２００，０００〜４５０，０００の範囲が更に好ましい。重量平均分子量が１５０，０００以上のアクリルポリマー（ｉｉ）は凝集力に優れ、反応性ホットメルト接着剤の初期接着強度が良好である。また、重量平均分子量が１５０，０００〜６００，０００の範囲であると、ウレタンプレポリマー（ｉ）との相溶性が良好となり、初期接着強度が向上する。特に、重量平均分子量が２００，０００〜４５０，０００の範囲であると、アクリルポリマー（ｉｉ）添加による粘度上昇変化が穏やかで、塗布作業性を良好にできるので好適である。
【００２９】
アクリルポリマー（ｉｉ）の重量平均分子量は、ゲルパーミエーションクロマトグラフィー（ＧＰＣ）によるポリスチレン換算により決定される値である。ＧＰＣの測定には、テトラヒドロフランを溶離液として、流量１．０ｍＬ／ｍｉｎで、日立化成株式会社製ＨＰＬＣ用充填カラム「Ｇｅｌｐａｃｋ  ＧＬＡ１３０−Ｓ」、「Ｇｅｌｐａｃｋ  ＧＬＡ１５０−Ｓ」及び「Ｇｅｌｐａｃｋ  ＧＬＡ１６０−Ｓ」を連結使用して、カラム温度４０℃、検出器にＲＩを用いることができる。
【００３０】
本実施形態に係る反応性ホットメルト接着剤組成物の製造方法としては、特に制限は無く、例えば、ポリオール（ポリエステルポリオール（Ａ）とポリエーテルポリオール（Ｂ）の混合物）と、イソシアネート（Ｃ）と、アクリルポリマー（ｉｉ）を混ぜた後に反応させても、予め製造したイソシアネート基を有するウレタンプレポリマー（ｉ）と、アクリルポリマー（ｉｉ）を混ぜて製造してもよい。
【００３１】
アクリルポリマー（ｉｉ）の量は、ウレタンプレポリマー（ｉ）１００質量部に対して１０〜５０質量部であることが好ましい。イソシアネート基を有するウレタンプレポリマー（ｉ）１００質量部に対してアクリルポリマー（ｉｉ）が１０質量部以上であれば初期接着強度が良好であり、５０質量部以下であれば塗布作業性が良好である。なお、初期接着強度と塗布作業性を両立させるためには、ウレタンプレポリマー（ｉ）１００質量部に対してアクリルポリマー（ｉｉ）は１５〜４０質量部の範囲が好適である。
【００３２】
本実施形態により得られる反応性ホットメルト接着剤組成物の接着強度は、初期接着性の観点から、接着後１分経過時点での９０°ピール試験における接着強度が１５Ｎ／２５ｍｍ以上であることが好ましい。
初期接着力は、温度２５℃、湿度５０％の環境下で、ポリカーボネート板上に、縦１５０ｍｍ×横４０ｍｍ×厚さ１００μｍの接着剤層の被膜を作製後、縦２５０ｍｍ×横２５ｍｍ×厚さ１００μｍのポリカーボネートフィルムを圧着し、１分経過時点での９０°ピール試験（ピール速度：１０ｍｍ／分）を行い、接着強度を測定することができる。
【実施例】
【００３３】
以下、本発明を実施例で説明するが、本発明はこれらの実施例に限定されるものではない。なお、特に断りの無い限り、部は質量部である。【００３４】
〈アクリルポリマーの合成〉
アクリル酸ブチル（略号ＢＡ）、又はアクリル酸ベンジル（略号ＢＺＡ）と、メタクリル酸メチル（略号ＭＭＡ）、又はメタクリル酸エチル（略号ＥＭＡ）、又はメタクリル酸ブチル（略号ＢＭＡ）を表１に示す配合で混合した後に、モノマー混合物の半分量と酢酸エチル１００部を混合後、窒素バブリングしながら６５℃に昇温した。昇温後、重合開始剤の２，２’−アゾビス（２，４−ジメチルバレロニトリル）（ＡＤＶＮ）を０．２部加え１５分後に上述のモノマー混合物の残りを２時間かけて滴下した。滴下終了後２時間毎に２回ＡＤＶＮを０．０５部加えた後、７５℃で２時間撹拌混合し、アクリルポリマー溶液を得た。アクリルポリマー溶液の濃度は４９〜５０質量％であった。【００３５】
表１に実施例、比較例として、合成したアクリルポリマー（１１種：ｉｉ−１〜ｉｉ−１１）の配合組成（単位：質量部）と重量平均分子量及びガラス転移温度を示す。なお、重量平均分子量とガラス転移温度の測定方法は、以下のとおりである。【００３６】
〈重量平均分子量〉
重量平均分子量（Ｍｗ）は、ゲルパーミエーションクロマトグラフィーで測定し、標準ポリスチレンを用いて算出した値を用いた。【００３７】
〈ガラス転移温度〉
ガラス転移温度（Ｔｇ）は、モノマーの配合比より前記の式（１）を用いて算出した値を用いた。【００３８】
【表１】
2016157614.tif 000002
【００３９】
〈イソシアネート基を有するウレタンプレポリマーの合成〉
次に、イソシアネート基を有するウレタンプレポリマーの合成を説明する。
予め、真空乾燥機で脱水処理したアジピン酸と１，６−ヘキサンジオールを主成分とするポリエステルポリオール（結晶性ポリエステルポリオール（Ａ−１）、水酸基数：２、数平均分子量５，０００）３０部と、イソフタル酸とネオペンチルグリコールを主成分とするポリエステルポリオール（非晶性ポリエステルポリオール（Ａ−２）、水酸基数：２、数平均分子量２，０００）６０部と、ポリプロピレングリコール（ポリエーテルポリオール（Ｂ）、水酸基数：２、数平均分子量２，０００、旭硝子株式会社製の商品名：ＥＸＥＮＯＬ２０２０）１０部と、ジフェニルメタンジイソシアネート（イソシアネート（Ｃ）、イソシアネート基数：２、日本ポリウレタン工業株式会社製の商品名：ミリオネートＭＴ）２０部を加え均一に混合した後、１１０℃１時間反応させた後、更に１１０℃で１時間減圧脱泡攪拌し、実施例１で用いるイソシアネート基を有するウレタンプレポリマー（ｉ）を得た。また、他の実施例及び比較例で用いるイソシアネート基を有するウレタンプレポリマー（ｉ）については、表２に示す配合割合にポリオールを変更して合成した。【００４０】
〈反応性ホットメルト接着剤組成物の合成〉
次に、反応性ホットメルト接着剤組成物の合成を説明する。
予め、真空乾燥機で脱水処理したアジピン酸と１，６−ヘキサンジオールを主成分とするポリエステルポリオール（水酸基数：２、数平均分子量５，０００）３０部と、イソフタル酸とネオペンチルグリコールを主成分とするポリエステルポリオール（水酸基数：２、数平均分子量２，０００）６０部と、ポリプロピレングリコール（水酸基数：２、数平均分子量２，０００、旭硝子株式会社製の商品名：ＥＸＥＮＯＬ２０２０）１０部と、ジフェニルメタンジイソシアネート（イソシアネート基数：２、日本ポリウレタン工業株式会社製の商品名：ミリオネートＭＴ）２０部と、ポリオール１００部に対してアクリルポリマー３０部を混合し、１１０℃で１時間反応させ、更に１１０℃で１時間減圧脱泡攪拌し、イソシアネート基を有するウレタンプレポリマーとアクリルポリマーを含む、反応性ホットメルト接着剤組成物を得た。【００４１】
次に、作製した反応性ホットメルト接着剤組成物の試験方法及び評価方法を説明する。【００４２】
〈接着強度〉
接着強度は、温度２５℃、湿度５０％の環境下で、ポリカーボネート板上に、縦１５０ｍｍ×横４０ｍｍ×厚さ１００μｍの接着剤層の被膜を作製後に、縦２５０ｍｍ×横２５ｍｍ×厚さ１００μｍのポリカーボネートフィルムを圧着し、１分経過後に９０°ピール試験（ピール速度：１０ｍｍ／分）を行い、２５ｍｍでの初期接着強度として測定した。【００４３】
〈粘度〉
反応性ホットメルト接着剤組成物の初期粘度（溶融粘度）は、ＢＨ−ＨＨ型少量回転粘度計（東機産業株式会社製）を用いて、試料量１５ｇ、４号ローターを使用して、ローター回転数１０ｒｐｍ、１２０℃における粘度を測定した。
反応性ホットメルト接着剤組成物の初期粘度値が２５Ｐａ・ｓ／１２０℃以下であるときに、塗布作業性が良好である。【００４４】
表２に実施例、比較例として、作製した反応性ホットメルト接着剤の配合組成（単位：質量部）と評価結果を示した。本発明の構成成分、ポリエステルポリオール（Ａ）とアクリルポリマー（ｉｉ）の芳香環が初期接着強度に与える影響、アクリルポリマー（ｉｉ）のＴｇについて検討したものである。なお、Ａ’−２は、アジピン酸とネオペンチルグリコールを主成分とする非晶性のポリエステルポリオール（水酸基数：２、数平均分子量２，０００）である。【００４５】
【表２】
2016157614.tif 000003
【００４６】
表２に示した結果より、ポリエステルポリオール（Ａ）とポリエーテルポリオール（Ｂ）とイソシアネート（Ｃ）をより構成されるイソシアネート基を含有すウレタンプレポリマー（ｉ）とアクリルポリマー（ｉｉ）を含有すること（実施例１〜９）で、反応性ホットメルト接着剤組成物の初期接着強度は１５Ｎ／２５ｍｍ以上で良好なことがわかる。また、ポリエステルポリオール（Ａ）と、アクリルポリマー（ｉｉ）が共に芳香環を含むことで、初期接着強度が向上することがわかる。さらに、アクリルポリマー（ｉｉ）のＴｇが−４０〜０℃の範囲であるとことで反応性ホットメルト接着剤組成物の塗布作業性が良好であることがわかる。
一方、ポリエーテルポリオール（Ｂ）を含まない比較例１の反応性ホットメルト接着剤組成物は、同じアクリル樹脂を用いた実施例３と比較して、初期接着強度、粘度共に低く、本検討の目的を満たすための良好な形態とは言えない。また、ポリエステルポリオール（Ａ）を含まない比較例２の反応性ホットメルト接着剤組成物は、初期接着強度値が１．２Ｎ／１５ｍｍと実施例試料に比べ低く、充分な強度値ではない。【００４７】
次に、アクリルポリマー（ｉｉ）の重量平均分子量（Ｍｗ）と添加量について検討する。評価した結果を表３に示す。【００４８】
【表３】
2016157614.tif 000004
【００４９】
アクリルポリマー（ｉｉ）のＭｗが１５０，０００以上の実施例２，１０，１１，１２，１３及び実施例１４の反応性ホットメルト接着剤組成物の初期接着強度は、１５Ｎ／２５ｍｍ以上と良好な接着強度値である。
また、実施例２，１０，１１，１２及び１３の反応性ホットメルト接着剤の評価結果から、アクリルポリマーのＭｗが４５０，０００以下であれば、良好な初期接着強度を発現し、かつ１２０℃における初期粘度が２５Ｐａ・ｓ以下となることがわかる。
さらに、アクリルポリマー（ｉｉ）の量をポリオール［（Ａ）＋（Ｂ）］１００部に対し６０部にした実施例１４では、初期接着強度は３８．６Ｎ／２５ｍｍと良好であるが、初期粘度値は４１．８Ｐａ・ｓ／１２０℃と少々高く、粘度変化の上昇も見られるが、許容の範囲内である。
また、実施例１５の反応性ホットメルト接着剤組成物は、アクリルポリマーのＭｗが６８，０００であり、他の実施例に比べて分子量が小さめであるが、初期接着強度が１６．８Ｎ／２５ｍｍと良好な値である。【００５０】
以上の結果から、実施例１〜１５の反応性ホットメルト接着剤組成物は、良好な塗布作業性と優れた初期接着強度を有していることがわかる。中でも、ポリエステルポリオール（Ａ）とアクリルポリマー（ｉｉ）がどちらも芳香環を有し、ガラス転移温度（Ｔｇ）が−２０．５℃で、Ｍｗが３０６，０００のアクリルポリマー（ｉｉ）を、イソシアネート基を含有するプレポリマー１００部に対して、３０部添加した実施例３が、塗布作業性、初期接着強度の観点から最良の形態である。
【国際調査報告】
2016157614.tif 000005
2016157614.tif 000006
2016157614.tif 000007
2016157614.tif 000008